(57)【要約】【課題】ミクロンオーダの微細なパターンを正確に形成し、かつ高い光反射率を有する白色層を転写形成することが可能な白色転写シートを実現すること。【解決手段】本発明は、基材シート１２上に白色転写層１４を配置してなる白色転写シート１０である。ここで、白色転写層１４としては、重量割合で３０％以下のビニルアセテートを含み、メルトフローレートを毎分あたり１０ｇ以上としたエチレンビニルアセテートからなるバインダーと、バインダーよりも体積比で１倍以上４倍以下の白色顔料とを混合し、厚みが１０×１０−６ｍ以上となるように形成する。【選択図】      図１
2006106098.tif 000002
【特許請求の範囲】
【請求項１】
基材シート上に白色転写層を配置してなる白色転写シートであって、
重量割合で３０％以下のビニルアセテートを含み、メルトフローレートを毎分あたり１０ｇ以上としたエチレンビニルアセテートからなるバインダーと、前記バインダーよりも体積比で１倍以上４倍以下の白色顔料とを混合し、厚みが１０×１０−６ｍ以上となるように前記白色転写層を形成した白色転写シート。
【請求項２】
請求項１に記載の白色転写シートによって転写されてなる白色層を備えた光学シート。
【発明の詳細な説明】
【技術分野】
【０００１】
本発明は、光学製品に使用できるように、高反射率でかつミクロン（μｍ＝１０−６ｍ）オーダでの微細なパターンを持つ白色層を転写形成することが可能な白色転写シート、およびそれによって転写されてなる白色層を備えた光学シートに関する。
【背景技術】
【０００２】
従来、白色層を転写形成することが可能な白色転写シートとしては、特許文献１乃至２に示すように、例えば修正テープがある。これは、ペンやインキで書いた箇所を修正するために白いテープを貼り付ける技術に適用されている。
【０００３】
一般的な転写シートの技術は、光学製品における光学作用面の転写形成にも適用されている。光学作用面は、回折や反射といった所望の光学作用を引き起こすためのミクロン（μｍ＝１０−６ｍ）オーダの微細なパターンを正確に形成でき、かつ光の吸収が少なく、更に高い光反射率を有することが望まれる。光の吸収が少ないという観点からは、光学作用面は、白色であるものに限られる。また、高い光反射率を実現するという観点からは、光学作用面は、より厚い方（好適には１０ミクロン以上）が好ましい。
【特許文献１】特許第３２７４１９８号公報
【特許文献２】実開平５−６５５５９号公報
【発明の開示】
【発明が解決しようとする課題】
【０００４】
白色で厚い光学作用面を転写形成するためには、白色転写シートの顔料層である白色層を厚くする必要がある。しかしながら、白色転写シートは、白色層の厚みが厚くなるほど微細なパターンを転写することがより困難になる。したがって、従来技術では、ミクロンオーダの微細なパターンを正確に形成し、かつ厚みが１０ミクロン以上ある白色層を転写形成することはできない。このため、従来技術による光学製品では、その白色層における光学性能、光反射率、パターン形成能の何れかを犠牲とせざるを得ず、優れた光学性能、光反射率、パターン形成能の全てを併せ持った白色層を備えているものは無いという問題がある。
【０００５】
本発明はこのような事情に鑑みてなされたものであり、ミクロンオーダの微細なパターンを正確に形成し、かつ高い光反射率を有する白色層を転写形成することが可能な白色転写シート、およびそれによって転写されてなる白色層を備えた光学シートを提供することを目的とする。
【課題を解決するための手段】
【０００６】
上記の目的を達成するために、本発明では、以下のような手段を講じる。
【０００７】
すなわち、請求項１の発明は、基材シート上に白色転写層を配置してなる白色転写シートである。ここで、白色転写層としては、重量割合で３０％以下のビニルアセテートを含み、メルトフローレートを毎分あたり１０ｇ以上としたエチレンビニルアセテートからなるバインダーと、バインダーよりも体積比で１倍以上４倍以下の白色顔料とを混合し、厚みが１０×１０−６ｍ以上となるように形成する。
【０００８】
また、請求項２の発明は、請求項１に記載の白色転写シートによって転写されてなる白色層を備えた光学シートである。
【発明の効果】
【０００９】
本発明によれば、ミクロンオーダの微細なパターンを正確に形成し、かつ高い光反射率を有する白色層を転写形成することが可能な白色転写シート、およびそれによって転写されてなる白色層を備えた光学シートを実現することができる。
【発明を実施するための最良の形態】
【００１０】
以下に、本発明を実施するための最良の形態について図面を参照しながら説明する。
【００１１】
図１は、本発明の実施の形態に係る白色転写シートの一例を示す側面図である。
【００１２】
すなわち、同実施の形態に係る白色転写シート１０は、基材シート１２上に白色転写層１４を配置してなる。基材シート１２の素材としては、当該技術分野で良く知られているＰＰ（ポリプロピレン）、ＰＥＴ（ポリエチレンテレフタレート）、及びＰＥ（ポリエステル）等を用いる。
【００１３】
一方、白色転写層１４としては、重量割合で３０％以下のビニルアセテートを含み、メルトフローレートを毎分あたり１０ｇ以上としたＥＶＡ（エチレンビニルアセテート）からなるバインダー樹脂と、このバインダー樹脂よりも体積比で１倍以上４倍以下の白色顔料とを混合する。白色顔料としては、当該技術分野で良く知られている二酸化チタン、硫酸バリウム、及び酸化マグネシウム等を用いる。
【００１４】
バインダー樹脂と白色顔料とをこのような混合比で混合することによって、厚みが１０×１０−６ｍ以上となるような白色転写層１４を形成できるようになる。バインダー樹脂としては、ＥＶＡに限られるものではなく、別の樹脂を用いる場合も可能であるが、硬くなく、分子量が小さめのものが好ましい。
【００１５】
なお、このように形成された白色転写層１４に、分散剤やワックス等を適宜添加し、安定化を図るようにしても良い。このような用途で用いられる分散剤やワックスもまた、当該技術分野で良く知られているように、界面活性剤や表面平滑剤を用いる。
【００１６】
次に、以上のように構成した同実施の形態に係る白色転写シートの作用について図２を用いて説明する。
【００１７】
図２のケース９に示すように、ＰＰを基材シート１２とし、重量割合で２８％のビニルアセテートを含み、メルトフローレートを毎分あたり４０ｇとしたＥＶＡからなるバインダー樹脂と、このバインダー樹脂よりも体積比で４倍の二酸化チタンからなる白色顔料とを混合し、厚みが１３×１０−６ｍの白色転写層１４を形成した。
【００１８】
このような白色転写シート１０を用いて白色層を転写形成したところ、波長５４５ｎｍにおける全光線反射率が９１％という極めて高い反射率を実現することができた。しかも、この白色層には、ピッチが２００×１０−６ｍ（２００ミクロン）、幅が１００×１０−６ｍ（１００ミクロン）といったミクロンオーダでの微細なストライプ状パターンを正確に形成することができた。
【００１９】
また、図２のケース１１に示すように、シリコン処理したＰＥＴを基材シート１２とし、重量割合で２８％のビニルアセテートを含み、メルトフローレートを毎分あたり４０ｇとしたＥＶＡからなるバインダー樹脂と、このバインダー樹脂と１：１の体積比である二酸化チタンからなる白色顔料とを混合し、厚みが１８×１０−６ｍの白色転写層１４を形成した。
【００２０】
このような白色転写シート１０を用いて、同様に白色層を転写形成したところ、波長５４５ｎｍにおける全光線反射率が８７％という極めて高い反射率を実現することができた。しかも、この白色層にもまた、ピッチが２００×１０−６ｍ（２００ミクロン）、幅が１００×１０−６ｍ（１００ミクロン）といったミクロンオーダでの微細なストライプ状パターンを正確に形成することができた。
【００２１】
更に、白色転写層１４として、重量割合で３０％以下のビニルアセテートを含み、メルトフローレートを毎分あたり１０ｇ以上としたＥＶＡからなるバインダー樹脂と、このバインダー樹脂よりも体積比で１倍以上４倍以下の白色顔料とを混合した条件に合致する図２に示すケース６乃至８，１２の場合もまた、厚みが１０×１０−６ｍ以上の白色転写層１４をそれぞれ形成することができ、更には、それぞれの白色転写シート１０を用いて同様に白色層を転写形成したところ、波長５４５ｎｍにおける全光線反射率がいずれも８０％を超える極めて高い反射率を実現することができた。そして、この白色層にもまた、ピッチが２００×１０−６ｍ（２００ミクロン）、幅が１００×１０−６ｍ（１００ミクロン）といったミクロンオーダでの微細なストライプ状パターンを正確に形成することができた。
【００２２】
なお、図２に示すケース１乃至５，１０，１３，１４の条件で形成した白色転写層１４を備えた白色転写シート１０を用いて、白色層を転写形成しても、ミクロンオーダの微細なパターンを正確に形成することはできなかった。ケース１乃至５は、重量割合で２８％のビニルアセテートを含み、メルトフローレートを毎分あたり４０ｇとしたＥＶＡからなるバインダー樹脂であるものの、バインダー樹脂に対する白色顔料の体積比が１倍よりも小さい。また、ケース１０は、逆に４倍よりも大きい。ケース１３及び１４は、バインダー樹脂に対する白色顔料の体積比が１倍であるものの、バインダー樹脂は重量割合で３０％以上のビニルアセテートを含み、更にメルトフローレートが毎分あたり１０ｇ以下となっている。
【００２３】
上述したように、本実施の形態に係る白色転写シートにおいては、上記のような作用により、ミクロンオーダの微細なパターンを正確に形成し、かつ高い光反射率を有する白色層を転写形成することが可能となる。また、この白色転写シートを用いて白色層を転写形成することにより、光学性能、光反射率ともに優れた白色層を備えた光学シートを実現することが可能となる。
【００２４】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００２５】
【図１】本発明の実施の形態に係る白色転写シートの一例を示す立面図。
【図２】白色転写層の形成条件と、パターン形成の可否とを示す図。
【符号の説明】
【００２６】
１０…白色転写シート、１２…基材シート、１４…白色転写層
【図１】
2006106098.tif 000003
【図２】
2006106098.tif 000004